БОЛТ ДЛЯ РЕЛЬЕФНОЙ СВАРКИ И СПОСОБ ЕГО СВАРКИ

1. Болт для рельефной сварки, содержащий:
стержневую часть с наружной резьбой;
круглую часть увеличенного диаметра, сформированную задело со стержневой частью и имеющую диаметр больше, чем диаметр стержневой части; и
круглый соединяемый оплавлением выступ, включающий в себя:
начальную часть плавления, имеющую на своей концевой поверхности суженный участок с малым углом уклона, приводящим к снижению высоты к внешней периферии; и
основную часть плавления, непрерывную с начальной частью плавления,
причем соединяемый оплавлением выступ размещен в середине части увеличенного диаметра на стороне, противоположной стержневой части,
при этом запитка током сварки для плавления только соединяемого оплавлением выступа осуществляется на соединяемом оплавлением выступе, и
при прижатии соединяемого оплавлением выступа к стальной листовой части и при последующей их запитке область соединяемого оплавлением выступа соединяется оплавлением со стальной листовой частью, а концевая поверхность части увеличенного диаметра на ее внешней периферийной стороне скрепляется с поверхностью стальной листовой части.
2. Болт для рельефной сварки по п.1, в котором участок пластической деформации образован на концевой поверхности части увеличенного диаметра за счет соединения внешнего периферийного участка части увеличенного диаметра с основным участком соединяемого оплавлением выступа наклонной поверхностью, снижающейся по высоте на внешней периферийной стороне, и при этом участок пластической деформации включает в себя центральную круглую часть плавления с толщиной, соответствующей углу уклона наклонной поверхности, и кольцевой размягчающийся участок, постепенно уменьшающийся по толщине к внешнему периферийному участку.
3. Болт для рельефной сварки по п.1 или 2, в котором отношение диаметра соединяемого оплавлением выступа к диаметру части увеличенного диаметра попадает в диапазон от 0,3 до 0,6.
4. Болт для рельефной сварки по п.1 или 2, в котором отношение объема основной части плавления к объему начальной части плавления попадает в диапазон от 4,0 до 6,5.
5. Болт для рельефной сварки по п.2, в котором объем соединяемого оплавлением выступа установлен меньше объема участка пластической деформации.
6. Болт для рельефной сварки по п.2 или 5, в котором отношение объема участка пластической деформации к объему соединяемого оплавлением выступа попадает в диапазон от 1,3 до 2,0.
7. Болт для рельефной сварки по п.1 или 2, в котором угол уклона суженного участка начальной части плавления попадает в диапазон от 5 до 14°.
8. Болт для рельефной сварки по п.2, в котором угол уклона наклонной поверхности участка пластической деформации попадает в диапазон от 5 до 14°.
9. Способ приваривания болта для рельефной сварки, содержащий этапы, на которых:
подготавливают для рельефной сварки болт, содержащий:
стержневую часть с наружной резьбой;
круглую часть увеличенного диаметра, сформированную задело со стержневой частью и имеющую диаметр больше, чем диаметр стержневой части; и круглый соединяемый оплавлением выступ, включающий в себя:
начальную часть плавления, имеющую на своей концевой поверхности суженный участок с малым углом уклона, приводящим к снижению по высоте к внешней периферии; и
основную часть плавления, непрерывную с начальной частью плавления,
причем соединяемый оплавлением выступ размещен в середине части увеличенного диаметра на стороне, противоположной стержневой части;
осуществляют запитку соединяемого оплавлением выступа после прижатия соединяемого оплавлением выступа к стальной листовой части; и
осуществляют сварку, при этом условия прижатия и запитки устанавливают так, чтобы расплавлять исключительно соединяемый оплавлением выступ для соединения оплавлением его области со стальной листовой частью, и чтобы концевая поверхность части увеличенного диаметра на своей внешней периферийной стороне скреплялась с поверхностью стальной листовой части.
10. Способ приваривания болта для рельефной сварки по п.9, в котором болт для рельефной сварки имеет участок пластической деформации, образованный за счет соединения внешнего периферийного участка части увеличенного диаметра с основным участком соединяемого оплавлением выступа наклонной поверхностью, снижающейся по высоте на внешней периферийной стороне, и при этом участок пластической деформации включает в себя центральную круглую часть плавления с толщиной, соответствующей углу уклона наклонной поверхности, и кольцевой размягчающийся участок, постепенно уменьшающийся по толщине к внешнему периферийному участку, причем деформации размягчающегося участка способствует теплота плавления от круглой части плавления.
11. Способ сварки болта для рельефной сварки по п.9 или 10, в котором условия прижатия и запитки пригодны для расплавления области соединяемого оплавлением выступа и противолежащей ему стальной листовой части.
12. Способ сварки болта для рельефной сварки по п.9 или 10, в котором запитку током сварки выполняют до завершения плавления основной части плавления вслед за расплавлением всей площади начальной части плавления на ранней стадии запитки.